(57)【要約】【課題】基体シート面へ塗布してなる接着層が適度な剥離接着性を有し、かつ、前記接着層が加熱されても臭気を発することがない新規な感圧接着剤組成物およびそれを用いたシートの提供。【解決手段】シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、天然ゴム系水性エマルジョンタイプ接着剤基剤に対して、臭気に対して選択的に中和脱臭作用を有する脱臭剤粉末を有効量配合した臭気を低減した感圧接着剤組成物を用いる。【選択図】  図１
2005105172.tif 000002
【特許請求の範囲】
【請求項１】
シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、
天然ゴム系水性エマルジョンタイプ接着剤基剤に対して、臭気に対して選択的に中和脱臭作用を有する脱臭剤粉末を有効量配合したことを特徴とする臭気を低減した感圧接着剤組成物。
【請求項２】
前記天然ゴム系水性エマルジョンが、変性天然ゴム系水性エマルジョン、メタクリル酸メチルをグラフト共重合させた天然ゴムラテックス、、天然ゴムにスチレンとメタクリル酸メチルとをグラフト共重合させた天然ゴムラテックスなどのアクリル系共重合タイプ天然ゴム系水性エマルジョン、およびこれらの天然ゴムラテックスに対してスチレンリッチＳＢＲラテックス、ポリスチレンエマルジョン、スチレン・アクリル共重合体エマルジョンの１種あるいは２種以上を配合した混合物から選ばれる少なくとも１つであることを特徴とする請求項１記載の感圧接着剤組成物。
【請求項３】
天然ゴム系水性エマルジョンタイプ接着剤基剤１００質量部（固形分）に対して、前記脱臭剤粉末１０〜６０質量部を配合したことを特徴とする請求項１あるいは請求項２記載の感圧接着剤組成物。
【請求項４】
基体シートの重ね合わせ面の所定部に請求項１から請求項３のいずれかに記載の感圧接着剤組成物の接着層を有してなるシート。
【発明の詳細な説明】
【技術分野】
【０００１】
本発明は臭気を低減した感圧接着剤組成物およびそれを用いたシートに関し、さらに詳しくは、臭気を低減した感圧接着剤組成物およびこれを基体シート面に塗布してなる剥離可能な接着層を有する情報担持用などのシート、すなわち、一時的に接着するが、必要に応じて容易に剥離できる見開き面を有する折り畳みシート、重ね合わせシート、例えば、情報隠蔽シートなどの親展性をもつハガキ、通知書、カードなどのシートに関するものである。
【背景技術】
【０００２】
近年、郵便法の改正に伴い、親展性を有するハガキシステムが実用化され、広く使われている。この親展性を有するハガキシステムは、例えば個人的用件、あるいはプリント情報、印刷情報などの各種情報が記載されたハガキを折り畳み、切り重ね、あるいは別体同士の重ね合わせをするなど、各種の重ね合わせ態様で剥離可能に接着し、該情報を隠蔽した後、郵送し、受取人が重ね合わせ面を再び剥離して隠蔽情報を読み取るものである。
【０００３】
ハガキシステムで使用される情報担持用のシートとしては、例えば、基体シートの重ね合わせ面に接着剤基剤と、その接着剤基剤に対して非親和性を示す微粒子充填剤からなる感圧接着剤組成物からなる接着層を設けたものが知られている（例えば、特許文献１参照）。
しかし情報担持用の従来のシートは、印刷工程でインクを乾燥させるために紫外線照射したり、トナーを加熱して定着させるノンインパクトプリンタを用いて印字する場合に、前記感圧接着剤組成物からなる接着層が加熱され、臭気を発するという問題があり、臭気を発生しない感圧接着剤組成物やそのような感圧接着剤組成物からなる接着層を設けた情報担持用などのシートが求められている。そこで次のような方法が提案されている。
【０００４】
（１）紫外線照射を行う枚葉商業印刷機に脱臭装置を設置する。
（２）香料を感圧接着剤組成物に混入させ臭気をマスキングする。
（３）印刷機の湿し水に消臭剤を配合する（特許文献２参照）。
【０００５】
しかし、（１）の方法は脱臭装置が非常に高価であること、および装置が大型なので広い空間が必要となる欠点がある。（２）の方法は情報担持用などのシートからでる臭気と香料の香りが混じった臭気になり、香料自体の臭気をかえって嫌う人もいて、個人差による臭気の好みに応じ切れないほか、臭気をなくすという根本的な解決にはならない欠点がある。また、（３）の方法は、湿し水は少量のため優れた効果が期待できず、印刷適正や品位にも悪影響がでる可能性があるという欠点がある。
【特許文献１】特開平４−５９３９５号公報
【特許文献２】特開昭６１−２７０１９３号公報
【発明の開示】
【発明が解決しようとする課題】
【０００６】
本発明の第１の目的は、従来の問題を解決し印刷工程でインクを乾燥させるために紫外線照射したり、トナーを加熱して定着させるノンインパクトプリンタを用いて印字する場合に、感圧接着剤組成物からなる接着層が加熱されても臭気を発することがなく、印刷適正に優れ、低コストで容易に基体シートの重ね合わせ面に剥離可能な接着層を形成できる感圧接着剤組成物を提供することであり、
本発明の第２の目的は、そのような新規な感圧接着剤組成物を用いて基体シートの重ね合わせ面に接着層を形成したシートであって、感圧接着剤組成物からなる接着層が加熱されても臭気を発することがなく、かつ安価な隠蔽情報担持などのために使用されるシートを提供することである。
【課題を解決するための手段】
【０００７】
本発明者等は、隠蔽情報担持用のシートのための感圧接着剤組成物について、鋭意研究を重ねた結果、天然ゴム系水性エマルジョンタイプ接着剤基剤に対して特定の脱臭剤粉末を配合した感圧接着剤組成物を用いることにより、課題を解決できることを見出し、本発明を成すに至った。
【０００８】
すなわち本発明の請求項１は、シートの重ね合わせ面に塗布され、乾燥処理により通常状態では接着しない接着層を形成し、前記重ね合わせ面同士を対接させ所定の圧力を付与することにより、その重ね合わせ面同士を剥離可能に接着させる感圧接着剤組成物であって、
天然ゴム系水性エマルジョンタイプ接着剤基剤に対して、臭気に対して選択的に中和脱臭作用を有する脱臭剤粉末を有効量配合したことを特徴とする臭気を低減した感圧接着剤組成物である。
【０００９】
本発明の請求項２は、請求項１記載の感圧接着剤組成物において、前記天然ゴム系水性エマルジョンが、変性天然ゴム系水性エマルジョン、メタクリル酸メチルをグラフト共重合させた天然ゴムラテックス、、天然ゴムにスチレンとメタクリル酸メチルとをグラフト共重合させた天然ゴムラテックスなどのアクリル系共重合タイプ天然ゴム系水性エマルジョン、およびこれらの天然ゴムラテックスに対してスチレンリッチＳＢＲラテックス、ポリスチレンエマルジョン、スチレン・アクリル共重合体エマルジョンの１種あるいは２種以上を配合した混合物から選ばれる少なくとも１つであることを特徴とする。
【００１０】
本発明の請求項３は、請求項１あるいは請求項２記載の感圧接着剤組成物において、天然ゴム系水性エマルジョンタイプ接着剤基剤１００質量部（固形分）に対して、前記脱臭剤粉末１０〜６０質量部を配合したことを特徴とする。
【００１１】
本発明の請求項４は、基体シートの重ね合わせ面の所定部に請求項１から請求項３のいずれかに記載の感圧接着剤組成物の接着層を有してなるシートである。
【発明の効果】
【００１２】
本発明の感圧接着剤組成物は、天然ゴム系水性エマルジョンタイプ接着剤基剤に対して、臭気に対して選択的に中和脱臭作用を有する脱臭剤粉末を有効量配合したので、印刷工程でインクを乾燥させるために紫外線照射したり、トナーを加熱して定着させるノンインパクトプリンタを用いて印字する場合に、感圧接着剤組成物からなる接着層が加熱されても臭気を発することがなく、印刷適正に優れ、低コストで容易に基体シートの重ね合わせ面に、接着力を損なうことなく、剥離可能な接着層を形成できる。
接着剤基剤として有機溶剤を用いる溶剤系ではなく、天然ゴム系水性エマルジョンタイプ接着剤基剤を用いたことにより、塗料の揮発性が低く、塗布量の調整が容易で基体シート面への塗布適性に優れると共に、溶媒が水であるため人体に無害であって、引火性もなく、塗布工程や乾燥工程に防曝設備などを必要としない。
【００１３】
本発明の請求項２は、請求項１記載の感圧接着剤組成物において、前記天然ゴム系水性エマルジョンが、変性天然ゴム系水性エマルジョン、メタクリル酸メチルをグラフト共重合させた天然ゴムラテックス、、天然ゴムにスチレンとメタクリル酸メチルとをグラフト共重合させた天然ゴムラテックスなどのアクリル系共重合タイプ天然ゴム系水性エマルジョン、およびこれらの天然ゴムラテックスに対してスチレンリッチＳＢＲラテックス、ポリスチレンエマルジョン、スチレン・アクリル共重合体エマルジョンの１種あるいは２種以上を配合した混合物から選ばれる少なくとも１つであることを特徴とするものであり、これらを用いた感圧接着剤組成物からなる接着層が加熱されて臭気の原因となる酸性物質が発生しても臭気に対して選択的に中和脱臭作用を有する脱臭剤粉末を有効量配合してあるので、臭気を発することがない。
【００１４】
本発明の請求項３は、請求項１あるいは請求項２記載の感圧接着剤組成物において、天然ゴム系水性エマルジョンタイプ接着剤基剤１００質量部（固形分）に対して、前記脱臭剤粉末１０〜６０質量部を配合したことを特徴とするものであり、感圧接着剤組成物からなる接着層が加熱されても臭気を発することが確実になくなり、印刷適正により優れ、接着力がより損なわれることがない。
【００１５】
本発明の請求項４は、基体シートの重ね合わせ面の所定部に請求項１から請求項３のいずれかに記載の感圧接着剤組成物の接着層を有してなるシートであり、構成が簡単で、安価なシートであり、前記感圧接着剤組成物からなる接着層が加熱されても臭気を発することがなく、個人的用件、あるいはプリント情報、印刷情報などの情報担持用などのシート、すなわち、一時的に接着するが、必要に応じて容易に剥離できる見開き面を有する折り畳みシート、重ね合わせシート、例えば、情報隠蔽シートなどの親展性をもつハガキ、通知書、カードなどに使用できる。
【発明を実施するための最良の形態】
【００１６】
以下、本発明の実施の形態を詳細に説明する。
本発明の感圧接着剤組成物は通常状態では接着することがなく、加圧により接着し、かつ必要時に剥離しうる接着層を形成するものであって、接着剤基剤として、天然ゴム系水性エマルジョンタイプ接着剤基剤を用い、この接着剤基剤に対して、臭気に対して選択的に中和脱臭作用を有する脱臭剤粉末を有効量配合してなるものである。
【００１７】
本発明において用いる天然ゴム系水性エマルジョンタイプ接着剤基剤とは、例えば従来、天然ゴム系粘着剤の基剤として慣用されているものの中から任意に選択することができる。このようなものとしては、天然ゴムを主成分とするラテックス、それを変性したもの、例えば酸性ラテックス、解重合ラテックス、加硫ラテックスあるいはグラフト化した天然ゴムラテックスなど、およびこれらの天然ゴムラテックスに対してスチレンリッチＳＢＲラテックス、ポリスチレンエマルジョン、スチレン・アクリル共重合体エマルジョンの１種あるいは２種以上を適当量配合した混合物などを挙げることができる。
天然ゴムラテックスの中でも、特に耐ブロッキング性、耐熱性、耐摩耗性などの点で、特に天然ゴムにメタクリル酸メチルをグラフト共重合させて得た天然ゴムラテックスや、天然ゴムにスチレンとメタクリル酸メチルとをグラフト共重合させて得た天然ゴムラテックスが好ましい。
【００１８】
本発明の感圧接着剤組成物において好ましく用いられる、例えば天然ゴムにメタクリル酸メチルをグラフト共重合させて得た天然ゴムラテックスは、天然ゴム１００質量部に対して例えばメタクリル酸メチル１０〜４０質量部程度グラフト共重合したものである。
【００１９】
本発明において用いる臭気に対して選択的に中和脱臭作用を有する脱臭剤粉末とは、本発明の感圧接着剤組成物からなる接着層が加熱された際に発生する臭気の原因となる（メタ）アクリル酸、メチル（メタ）クリル酸、酢酸などの酸性物質などが発生しても、あるいはアンモニアなどの塩基性物質などが発生しても、あるいはアルデヒド系の反応性物質が発生しても、これらの臭気に対して選択的にイオン結合、配位、シッフ反応などにより中和脱臭作用を有する脱臭剤粉末である。例えば、活性炭粉末やゼオライト粉末などの多孔質微粉末は水蒸気、水、なども吸着、吸収などするので、臭気の原因となる物質に対して選択的に作用するものではない。臭気の原因となる物質に対して選択的に作用しない活性炭粉末やゼオライト粉末などの多孔質微粉末は効果が顕著に表れず本発明において有効ではない。
【００２０】
酸性物質に対して中和脱臭作用を有する脱臭剤粉末の具体例としては、東亜合成社製のケスモンＮＳ−７０（白色粉末、平均粒径６μｍ）、ＮＳ−８０Ｅ（白色粉末、平均粒径０．８μｍ）などを挙げることができる。
塩基性物質に対して中和脱臭作用を有する脱臭剤粉末の具体例としては、東亜合成社製のケスモンＮＳ−１０（白色粉末、平均粒径０．９μｍ）、ＮＳ−２０（白色粉末、平均粒径１３μｍ）などを挙げることができる。
アルデヒド系の反応性物質に対して中和脱臭作用を有する脱臭剤粉末の具体例としては、東亜合成社製のケスモンＮＳ−１０３（白色粉末、平均粒径４μｍ）、ＮＳ−１３Ｔ（白色粉末、平均粒径１μｍ）などを挙げることができる。
メチルメルカプタンなど硫黄系の反応性物質に対して中和脱臭作用を有する脱臭剤粉末の具体例としては、東亜合成社製のケスモンＮＳ−１０Ｃ（淡青色粉末、平均粒径０．９μｍ）、ＮＳ−１０Ｎ（白色粉末、平均粒径１０μｍ）などを挙げることができる。
【００２１】
天然ゴム系水性エマルジョンタイプ接着剤基剤として、酸性ラテックス、加硫ラテックスあるいはメタクリル酸メチルをグラフト化した天然ゴムラテックス、スチレンとメタクリル酸メチルとをグラフト共重合させて得た天然ゴムラテックスなど、天然ゴムラテックスに対してスチレンリッチＳＢＲラテックス、ポリスチレンエマルジョン、スチレン・アクリル共重合体エマルジョンを配合した混合物などを用いた場合は、本発明の感圧接着剤組成物からなる接着層が印刷工程でインクを乾燥させるために紫外線照射したり、トナーを加熱して定着させるノンインパクトプリンタを用いて印字する場合に加熱され、（メタ）アクリル酸、メチル（メタ）クリル酸、酢酸などの酸性物質が発生しても、酸性物質に対して中和脱臭作用を有する脱臭剤粉末が有効量配合されているので、中和脱臭されて臭いが発生しない。
【００２２】
脱臭剤粉末の粒度は微細な方が好ましい。脱臭剤粉末の配合量は、天然ゴム系水性エマルジョンタイプ接着剤基剤１００質量部（固形分）に対して、１０〜６０質量部配合することが好ましく、１３〜５５質量部配合することが特に好ましい。脱臭剤粉末が１０質量部未満では、脱臭効果がでない恐れがあり、６０質量部を超えると、脱臭効果は高いが、印刷適正および接着力が損なわれる恐れがある。
【００２３】
本発明の感圧接着剤組成物に配合される微粒状充填剤としては、例えば、各種デンプン系、微球状アクリル樹脂、微球状メタクリル樹脂、微球状ポリエチレン、シリカ、球状アルミナ、ガラス粉末、シラスバルーン、天然ゼオライト、合成ゼオライト、炭酸カルシウム、活性白土などが挙げられる。これらの微粒子充填剤は、単独で用いてもよいし、２種以上組み合わせて用いてもよい。平均粒径１〜２０μｍの微粒状充填剤が本発明において好ましく使用できる。
【００２４】
本発明の感圧接着剤明組成物において用いられる天然ゴム系水性エマルジョンタイプ接着剤基剤には、所望に応じ、粘着剤に慣用されている添加剤、例えば粘着付与剤、粘度調整剤、老化防止剤、安定剤、着色剤などを添加することができる。
【００２５】
本発明の感圧接着剤組成物は、グラビアコーター、フレキソ、エアナイフコーター、バーコーターなどの塗布手段により基体シート面の所定部に塗布され、二つ折り、三つ折り、切り重ね、あるいは別体同士の重ね合わせなど、各種の重ね合わせの形で、一時的には接着するが、必要に応じて容易に剥離できる見開き面を有するハガキ、各種帳票、通知書、各種カードなどに好適に利用できる。
【００２６】
次に、本発明の感圧接着剤組成物が塗布される基体シートとしては、通常の紙の他に、合成紙、あるいはポリエチレン、ポリエチレンテレフタレート、ポリプロピレン、塩化ビニルなどの合成フィルムを用いることもできる。これらの合成フィルムを用いる場合には、基体シートの表面をマット処理、コロナ処理などの表面処理を施すのが好ましい。また、基体シート面への本発明の感圧接着剤組成物の塗布量は、接着層の接着性、剥離性などの維持のため、１〜３０ｇ／ｍ2 、好ましくは３〜２０ｇ／ｍ2 、さらに好ましくは５〜１５ｇ／ｍ2 とするのがよい。
さらにまた、形成された剥離可能な接着層を加圧ローラにて約１〜１０ｋｇ／ｃｍ2 で加圧することにより、耐ブロッキング性をさらに向上させることができる。
【００２７】
次に、本発明のシートの構成について添付図面に基づき詳細に説明する。ここで、図１は本発明の三つ折りハガキの表面展開図、図２はこのハガキの裏面展開図、図３は図１のＸ−Ｘ線断面図、図４は図１のハガキを折り込む際の状態説明図、図５は本発明の二つ折りハガキの表面展開図、図６はこのハガキの裏面展開図、図７は図５のハガキを折り込む際の状態説明図、図８は本発明の部分二つ折りハガキの表面展開図、図９はこのハガキの裏面展開図、図１０は図８のハガキを折り込む際の状態説明図である。
【００２８】
先ず、図１ないし図３に示す三つ折りハガキ１は、定型ハガキサイズの３倍のサイズを有する基体シート２から構成され、折り線３ａ、３ｂによって３つの領域に区画されるものである。左側区画領域Ａの表面には、郵便番号、宛て名、住所などの宛て先情報印刷４が、基体シート２の区画領域Ｂ及びＣの表面全体と区画領域Ａ及びＢの裏面全体に対し、本発明の感圧接着剤組成物が塗布されて剥離可能な接着層６が形成されている。そして左側区画領域Ａの裏面、中央区画領域Ｂの表裏面及び右側区画領域Ｃの表面の接着層６の上には隠蔽情報印刷５が印刷されている。このように構成された三つ折りハガキ１は、図４に示すように、各区画の重ね合わせ面を折り線３ａ、３ｂにてＺ型に折り込んで接着層同士を対接させ、この状態でドライシーラーで加圧することにより、その接着層６が活性化されて接着される。
【００２９】
次に、図５及び図６に示す二つ折りハガキ１１は、定型ハガキサイズの２倍のサイズを有する基体シート２から構成され、中央部の折り線３によって２つの領域Ｄ及びＥに区画されるものである。左側区画領域Ｄの表面には、郵便番号、宛て名、住所などの宛て先情報印刷４が、基体シート２の区画領域Ｄ及びＥの裏面全体に対し、本発明の感圧接着剤組成物が塗布されて剥離可能な接着層６が形成されている。そして区画領域Ｄ及びＥの裏面の接着層６の上には隠蔽情報印刷５が印刷されている。このように構成された二つ折りハガキ１１は、図７に示すように、上記の三つ折りハガキと同様に、左右区画裏面の接着層同士が対接するように折り線３で折り込んで加圧することにより、その接着層６が活性化されて接着される。
【００３０】
また、図８及び図９に示す部分二つ折りハガキ２１は、定型ハガキサイズの１．５倍のサイズを有する基体シート２から構成され、折り線３によってサイズの異なる左右２つの領域Ｆ及びＧに区画されるものである。左側区画領域Ｆの表面には、郵便番号、宛て名、住所などの宛て先情報印刷４が、基体シート２の区画領域Ｇの裏面全体及び区画領域Ｇを折り線３で折り込んだ際に重ね合わされる区画領域Ｆの一部裏面に対し、本発明の感圧接着剤組成物が塗布されて剥離可能な接着層６が形成されている。そして右側区画領域Ｇの裏面及び区画領域Ｇを折り線３で折り込んだ際に重ね合わされる区画領域Ｆの一部裏面の接着層６の上には隠蔽情報印刷５が印刷されている。このように構成された部分二つ折りハガキ２１は、図１０に示すように、上記の二つ折りハガキと同様に、左右区画裏面の接着層同士が対接するように折り線３で折り込んで加圧することにより、その接着層６が活性化されて接着される。
【００３１】
上記の実施態様においては接着層６の上に隠蔽情報印刷５を印刷した例を示したが、隠蔽情報印刷５を対応する基体シート２の箇所に直接印刷することも可能であり、受取人が重ね合わせ面を再び剥離すことにより接着層６の下に形成された隠蔽情報５を読み取ることができる。しかし、読み取りの容易さの観点から接着層６の上に隠蔽情報印刷５を印刷する方が好ましい。
【００３２】
以下実施例により本発明を更に詳しく説明するが、本発明はこれら実施例に何ら制約されるものではない。
【実施例１】
【００３３】
アクリル・スチレン共重合天然ゴム系水性エマルジョンタイプ接着剤基剤（商品名：ＴＭＸ−１（レジテックス社製））１２０質量部（固形分５８．８質量部）に対して、シリカ微粒子（商品名：Ｎｉｐｓｉｌ  Ｅ２００（日本シリカ工業社製））を予めイオン交換水中に固形分１６質量％に分散してある分散液１１０．３質量部（シリカ固形分１７．６質量部）を攪拌混合した。この混合液に平均粒子径２０μｍの市販のスターチ（商品名：ＡＣＴＩＳＩＺＥ  ＣＷＨ（ロケット社製））を予めイオン交換水中に固形分５０質量％に分散してある分散液４７．１質量部（スターチ固形分２３．５質量部）を攪拌混合し、さらに、ニールガムを蒸留水に２８．８質量％に溶かし、その溶液を３０．６質量部（固形分８．８質量部）攪拌混合した。
この混合液に無機系脱臭剤粉末（商品名：ケスモンＮＳ−７０（東亜合成社製））を予めイオン交換水中に固形分３０質量％に分散してある分散液１０２．７質量部（固形分３０．８質量部）を充分に攪拌混合した。次にこの混合液の粘度が３００±１００ｍＰａ・ｓ（２５℃）になるように適量の粘度調整剤（商品名：ＳＮシックナ−９２６（サンノプコ社製））を加え、発泡しないように攪拌を行い本発明の臭気を低減した感圧接着剤組成物を得た。
【００３４】
本発明の感圧接着剤組成物を上質紙（商品名：ＮＩＰ−７０  上質紙７０ｋｇ連量（日本製紙社製））上に、ワイヤーバーを使用して６ｇ／ｍ2 （固形分）になるように塗工した後、乾燥し、全面に接着層を形成した本発明のシート試料を得た。
下記の試験方法により紫外線照射による臭気、熱による臭気、接着力の評価を行い、結果を表１に示す。
【００３５】
（試験方法）：
（１）（紫外線照射による臭気）
ＵＶ装置［（アイグラフィック（株）社製）、オゾンレス高圧水銀灯８０Ｗ／ｃｍ］を用いてシート試料の接着層面に紫外線照射を行って、パネルメンバーによる人間の嗅覚を利用した官能評価で臭気を判断し、次の基準で評価した。
◎：無刺激
○：弱い刺激があるが実用性がある
×：強い刺激があり、実用性がない
【００３６】
（２）（熱による臭気）
シート試料をラミネータ［商品名：ＬＰＤ３２１２  Ｍｅｉｓｔｅｒ６（フジプラ（株）社製）にかけて加熱し、パネルメンバーによる人間の嗅覚を利用した官能評価で臭気を判断し、前記基準で評価した。
【００３７】
（３）（接着力）
幅１００ｍｍ、長さ２７０ｍｍに裁断して試料を作成し、この試料２枚を２つに折り返した状態でシーラーギャップを２３、２１、２０、１９ｍｍに変化させ７ＭＰａあるいはそれ以上の荷重を加えて圧着し、接着層同士の剥離接着力を試験方法ＪＩＳＫ６８５４に準じて、オートグラフＡＧＳ５０（島津製作所製）を用いて９０°Ｔ型剥離にて接着力（ｇｆ／２５ｍｍ）測定した。
【実施例２】
【００３８】
実施例１で使用した無機系脱臭剤粉末の分散液を５１．３質量部（固形分１５．４質量部）に変更した以外は実施例１と同様に操作して本発明のシートを作った。そして実施例１と同様にして評価を行い、結果を表１に示す。
【実施例３】
【００３９】
実施例１で使用した無機系脱臭剤粉末の分散液１０．３質量部（固形分３．１質量部）に変更した以外は実施例１と同様に操作して本発明のシートを作った。そして実施例１と同様にして評価を行い、結果を表１に示す。
【００４０】
（比較例１）
実施例１で使用した無機系脱臭剤粉末を使用しなかった以外は実施例１と同様に操作して比較のシートを作った。そして実施例１と同様にして評価を行い、結果を表１に示す。
【００４１】
【表１】
2005105172.tif 000003
【００４２】
表１から、実施例１の本発明のシートは紫外線照射による臭気も熱による臭気もいずれも無刺激であり、実施例２〜３の本発明のシートは紫外線照射による臭気も熱による臭気もいずれも弱い刺激があるが実用性があるものであり、接着力もシーラーギャップを小さくすれば良好であることが判る。
それに対して、比較例１のシートは接着力は良好であるが、紫外線照射による臭気も熱による臭気もいずれも強い刺激があり、実用性がないものである。
【産業上の利用可能性】
【００４３】
本発明の感圧接着剤組成物は、天然ゴム系水性エマルジョンタイプ接着剤基剤に対して、臭気に対して選択的に中和脱臭作用を有する脱臭剤粉末を有効量配合したので、印刷工程でインクを乾燥させるために紫外線照射したり、トナーを加熱して定着させるノンインパクトプリンタを用いて印字する場合に、感圧接着剤組成物からなる接着層が加熱されても臭気を発することがなく、印刷適正に優れ、低コストで容易に基体シートの重ね合わせ面に、接着力を損なうことなく、剥離可能な接着層を形成できる。また、接着剤基剤として有機溶剤を用いる溶剤系ではなく、天然ゴム系水性エマルジョンタイプ接着剤基剤を用いたことにより、塗料の揮発性が低く、塗布量の調整が容易で基体シート面への塗布適性に優れると共に、溶媒が水であるため人体に無害であって、引火性もなく、塗布工程や乾燥工程に防曝設備などを必要としない。
本発明の感圧接着剤組成物の接着層を有してなる本発明のシートは、構成が簡単で、安価なシートであり、前記感圧接着剤組成物からなる接着層が加熱されても臭気を発することがなく、個人的用件、あるいはプリント情報、印刷情報などの情報担持用などのシート、すなわち、一時的に接着するが、必要に応じて容易に剥離できる見開き面を有する折り畳みシート、重ね合わせシート、例えば、情報隠蔽シートなどの親展性をもつハガキ、通知書、カードなどに使用できるので、産業上の利用価値が高い。
【図面の簡単な説明】
【００４４】
【図１】本発明の三つ折りハガキの表面展開図。
【図２】図１のハガキの裏面展開図。
【図３】図１のＸ−Ｘ線断面図。
【図４】図１のハガキを折り込む際の状態説明図。
【図５】本発明の二つ折りハガキの表面展開図。
【図６】図５のハガキの裏面展開図。
【図７】図５のハガキを折り込む際の状態説明図。
【図８】本発明の部分二つ折りハガキの表面展開図。
【図９】図８のハガキの裏面展開図。
【図１０】図８のハガキを折り込む際の状態説明図。
【符号の説明】
【００４５】
２、１２、２２  基体シート
３、３ａ、３ｂ  折り線
５  隠蔽情報印刷
６  剥離可能な接着層
【図１】
2005105172.tif 000004
【図２】
2005105172.tif 000005
【図３】
2005105172.tif 000006
【図４】
2005105172.tif 000007
【図５】
2005105172.tif 000008
【図６】
2005105172.tif 000009
【図７】
2005105172.tif 000010
【図８】
2005105172.tif 000011
【図９】
2005105172.tif 000012
【図１０】
2005105172.tif 000013